(57)【要約】【課題】結晶成長を防止する薬剤を添加しないで、または添加して製造される微粉化アルカリ土類金属炭酸塩ならびにその製造方法およびその使用を記載する。【解決手段】製造される、３〜３０ｍ2／ｇの範囲のＢＥＴ表面積を有する微粉化炭酸カルシウム、炭酸バリウムないしは３〜５０ｍ2／ｇの範囲のＢＥＴ表面積を有する炭酸ストロンチウムは、特にコンデンサ、サーミスタおよびその他の酸化カルシウム、酸化バリウムまたは酸化ストロンチウムを含有する酸化物セラミックの電気部品ならびに高温超伝導体の製造に適切である。結晶成長を防止する薬剤として、合計で３〜１２個の炭素原子ならびに少なくとも２個のＣＯＯＨ基または少なくとも２個のＯＨ基を有するカルボン酸のアンモニウム塩またはアルキルアンモニウム塩、例えばマレイン酸またはクエン酸の塩を使用する。【選択図】なし【特許請求の範囲】
【請求項１】
微粒子状のアルカリ土類金属炭酸塩ＥａＣＯ3の製造方法において、粒子の少なくとも９５％が１．０μｍ以下の直径を有し、かつＥａがＢａまたはＳｒを表し、この場合Ｅａ（ＯＨ）2  ０．１〜０．７５モル／ｌの濃度を有するＥａ（ＯＨ）2溶液にＣＯ2を添加して反応混合物を形成させ、その際に溶液１リットル当たり約２〜３０ｌのＣＯ2ガスを使用し、反応混合物を連続的に運転する撹拌反応器に送り、該反応器内で、互いにかみ合う手段の剪断力および摩擦力を高い相対速度で反応混合物に加え、反応器の通過後に反応混合物から生じたＥａＣＯ3を分離し、乾燥することを特徴とする、微粒子状のアルカリ土類金属炭酸塩の製造方法。
【請求項２】
ＢａＣＯ3を製造する、請求項１に記載の方法。
【請求項３】
分離したＳｒＣＯ3ないしはＢａＣＯ3を乾燥の前に水で１回以上洗浄する、請求項１に記載の方法。
【請求項４】
ＳｒＣＯ3ないしはＢａＣＯ3の沈殿を、ＣＯ2を添加した溶液中０℃〜１３０℃、有利には４０〜１３０℃の範囲の温度で実施する、請求項１に記載の方法。
【請求項５】
ローターの回転数が２０００〜８０００回転／分である、請求項１に記載の方法。
【請求項６】
反応混合物の撹拌反応器内での滞留時間が５秒までである、請求項１に記載の方法。
【請求項７】
沈殿の前、沈殿の間および／または沈殿の後に結晶成長を防止する薬剤を添加する、請求項１に記載の方法。
【請求項８】
合計で３〜１２個の炭素原子ならびに少なくとも２個のＣＯＯＨ基または少なくとも２個のＯＨ基を有するカルボン酸のアンモニウム塩およびアルキルアンモニウム塩を含む群から選択された結晶成長を防止する薬剤の使用下で、Ｅａ（ＯＨ）2  ０．１〜０．７５モル／ｌの濃度を有するＥａ（ＯＨ）2溶液にＣＯ2を添加して反応混合物を形成させ、その際に溶液１リットル当たり約２〜３０ｌのＣＯ2ガスを使用し、反応混合物を撹拌反応器に送り、該反応器内で剪断力および摩擦力を反応混合物に加え、該装置の通過後に反応混合物から生じたＥａＣＯ3、つまりＢａＣＯ3またはＳｒＣＯ3を分離し、かつ乾燥させる、請求項１または７に記載の微粒子状のＢａＣＯ3またはＳｒＣＯ3の製造方法。
【請求項９】
クエン酸、リンゴ酸、アジピン酸、グルコン酸、グルカル酸、グルクロン酸、酒石酸またはマレイン酸のアンモニウム塩またはアルキルアンモニウム塩、有利にはクエン酸またはマレイン酸のアンモニウム塩を使用する、請求項８に記載の方法。
【請求項１０】
クエン酸水溶液またはマレイン酸水溶液にＮＨ3を導入することにより、またはＮＨ3水溶液を添加することによりｐＨ値を６〜８にして製造したクエン酸アンモニウムまたはマレイン酸アンモニウムを使用する、請求項９に記載の方法。
【請求項１１】
カルボン酸塩を水溶液の形で使用する、請求項８、９または１０に記載の方法。
【請求項１２】
製造したＥａＣＯ3または製造するべきＥａＣＯ3に対して、カルボン酸塩を少なくとも０．０１重量％、有利には０．０１〜５重量％の量で使用する、請求項８に記載の方法。
【請求項１３】
反応混合物の反応器の通過後直ちにカルボン酸塩を添加する、請求項８に記載の方法。
【請求項１４】
請求項１から１３までのいずれか１項に記載の方法により、合計で３〜１２個の炭素原子ならびに少なくとも２個のＣＯＯＨ基または少なくとも２個のＯＨ基を有するカルボン酸のアンモニウム塩およびアルキルアンモニウム塩を含む群から選択された結晶成長を防止する薬剤の使用下で得られ、粒子の少なくとも９５％、有利には少なくとも９９％、特に１００％が１．０μｍ以下の直径を有する、微粒子状の、３〜３０ｍ2／ｇの範囲のＢＥＴ表面積を有するＢａＣＯ3、３〜５０ｍ2／ｇの範囲のＢＥＴ表面積を有するＳｒＣＯ3。
【請求項１５】
リンゴ酸、アジピン酸、クエン酸、グルコン酸、グルカル酸、グルクロン酸、酒石酸またはマレイン酸のアンモニウム塩またはアルキルアンモニウム塩が使用された、請求項１に記載のＢａＣＯ3またはＳｒＣＯ3。
【請求項１６】
請求項１から６までのいずれか１項に記載の方法により得られ、かつ結晶成長を防止する薬剤を含有せず、粒子の少なくとも９０％が０．１〜１．０μｍの範囲の直径を有し、３〜３０ｍ2／ｇの範囲のＢＥＴ表面積を有する微粒子状のＢａＣＯ3、３〜５０ｍ2／ｇの範囲のＢＥＴ表面積を有する微粒子状のＳｒＣＯ3。
【請求項１７】
熱的な固体反応のため、特に電気的および磁気的応用のための酸化物含有セラミック材料の製造のため、特に酸化物の超伝導体、サーミスタ、コンデンサの製造のための、請求項１４から１６までのいずれか１項に記載の炭酸バリウムの使用。
【請求項１８】
熱的な固体反応のため、特に電気的および磁気的応用のための酸化物含有セラミック材料の製造のために、特に酸化物の超伝導体、サーミスタ、コンデンサの製造のための、請求項１４から１６までのいずれか１項に記載の炭酸ストロンチウムの使用。
【発明の詳細な説明】
【技術分野】
【０００１】
本発明は微粒子状のアルカリ土類金属炭酸塩、その製造およびその使用に関する。
【背景技術】
【０００２】
炭酸カルシウム、炭酸バリウムないしは炭酸ストロンチウムは、多くの工業目的のために、例えば別のカルシウム化合物、ストロンチウム化合物およびバリウム化合物を合成するための出発材料として使用される。炭酸塩は固体反応で使用するためにもまた、例えば電気的および磁気的応用のため、例えばサーミスタ、コンデンサを製造するための酸化物含有セラミック材料の製造のために適切である。炭酸塩はガラスの製造のために、および高温超伝導体材料の製造のために使用される。炭酸カルシウムは製紙の際にも使用される。
【０００３】
特開平７−０２５６１１号公報は微粉化炭酸バリウムを開示しており、これは表面積５〜２５ｍ2／ｇを有する。製造のためには二酸化炭素を添加した水酸化バリウム水溶液を、直列に接続した３つのポンプに送り、かつ第３のポンプから出てくる反応生成物にさらにカルボン酸またはカルボン酸誘導体、例えばカルボキシメチルセルロースを添加し、このことにより結晶成長を防止しなくてはならない。
【先行技術文献】
【特許文献】
【０００４】
【特許文献１】特開平７−０２５６１１号公報
【発明の概要】
【発明が解決しようとする課題】
【０００５】
本発明の課題は、狭い粒子分布を有する微粒子状の微粉化炭酸カルシウム、炭酸バリウムおよび炭酸ストロンチウムの効果的な製造方法を提供することである。
【課題を解決するための手段】
【０００６】
前記課題は本発明による方法により解決される。
【０００７】
微粒子状のアルカリ土類金属炭酸塩ＥａＣＯ3（この場合ＥａはＣａ、ＳｒまたはＢａを表す）の、本発明による製造方法は、Ｅａ（ＯＨ）2  ０．１〜０．７５モル／ｌの濃度を有するＥａ（ＯＨ）2溶液に二酸化炭素を添加して反応混合物を形成させ、この場合溶液１リットル当たり約２〜３０ｌの二酸化炭素ガスを使用し、該反応混合物を連続的に運転する撹拌反応器に送り、該反応器内でローター−ステーター−原理(Rotor-Stator-Prinzip)による高い相対速度で、互いにかみ合う手段の剪断力および摩擦力を反応混合物に加え、該反応混合物から反応器の通過後に生じたアルカリ土類金属炭酸塩を分離し、かつ乾燥する。反応器内の剪断力および摩擦力により、できるだけ微細に分散した形で二酸化炭素をアルカリ土類金属水酸化物溶液に導入する。この場合、二酸化炭素ガスのリットルの記載は標準条件に対するものである。
【０００８】
本発明による方法の実施の際に、微粉化したアルカリ土類金属炭酸塩が得られ、その際に炭酸バリウムまたは炭酸ストロンチウムの場合には、粒子の少なくとも９０％が０．１〜１．０μｍの範囲の、有利には０．２〜１．０μｍの範囲の直径を有する。炭酸カルシウムの場合には粒子の少なくとも９０％が０．２〜１．０μｍの範囲の直径を有する。炭酸バリウムの場合、ＢＥＴ表面積は３〜３０ｍ2／ｇ、有利には３〜２０ｍ2／ｇ、特に８〜１５ｍ2／ｇの範囲である。炭酸カルシウムおよび炭酸ストロンチウムの場合には表面積は３〜５０ｍ2／ｇの範囲である。
【０００９】
本発明による方法は極めて効果的である。すなわち実質的に定量の反応率を達成するために、１つの反応器を必要とするのみである。従来技術の方法では３つのポンプを直列で使用する。
【００１０】
極めて好適であるのは、ローターが高い回転数で回転する装置である。ローター回転数は有利には２０００〜８０００回転／秒である。混合装置および均質化装置内での反応混合物の滞留時間は有利には５秒までである。
【００１１】
このような方法で、例えば粒子の９０％以上が０．２〜０．７μｍの範囲の直径を有するＢａＣＯ3を製造することができる。
【００１２】
ＢＥＴ表面積の測定は、Micro Meritics社の、ミクロ細孔の測定に適した装置で行う。吸着ガスはＮ2であり、測定は０．０１〜０．１Ｐrelの範囲の液体窒素の温度でＢＥＴの式を使用して行った。
【００１３】
本発明の実施態様によれば、結晶成長防止剤を添加しないで作業できる。該実施態様をＢａＣＯ3の有利な製造に関してさらに詳しく説明する。
【００１４】
有利には１００〜１２０℃の範囲で行う乾燥の前に、反応器の通過直後に分離した炭酸バリウムを水で１回以上洗浄する。
【００１５】
二酸化炭素を添加した水酸化バリウム溶液中での炭酸バリウムの沈殿は有利には４０〜１３０℃の範囲の温度で実施する。
【００１６】
ホモジナイザーから出ていく反応混合物の結晶成長を防止する薬剤の添加は行わない。炭酸塩は反応器から出た直後に分離する。
【００１７】
本発明の別の対象は、本発明による方法により得られ、かつ３〜３０ｍ2／ｇ、有利には３〜２０ｍ2／ｇ、特に８〜１５ｍ2／ｇの範囲のＢＥＴ表面積を有する、微粒子状の炭酸バリウムであり、この場合粒子の少なくとも９０％が０．２〜１．０μｍの範囲の直径を有し、かつ該炭酸塩は結晶成長を防止する薬剤を含有していない。
【００１８】
本発明のもう１つの対象は、本発明による方法により得られ、３〜５０ｍ2／ｇの範囲のＢＥＴ表面積を有する微粒子状の炭酸カルシウムであり、この場合粒子の少なくとも９０％が０．１〜１．０μｍ、有利には０．２〜１．０μｍの範囲の直径を有し、かつ結晶成長を防止する薬剤を含有していない。
【００１９】
本発明の対象は、本発明による方法により得られる、３〜５０ｍ2／ｇの範囲のＢＥＴ表面積を有する微粒子状の炭酸ストロンチウムでもあり、この場合粒子の少なくとも９０％が０．１〜１．０μｍの範囲の直径を有し、かつ該炭酸塩は結晶成長を防止する薬剤を含有していない。
【００２０】
もう１つの実施態様は、反応器内での反応の前、反応の間および／または反応の後で、反応混合物に結晶成長を防止する薬剤を添加することを考慮に入れるものである。該実施態様の場合にもまた、前記の粒子直径およびＢＥＴの比表面積の特徴を有する炭酸カルシウム、炭酸ストロンチウムないしは炭酸バリウムを製造することができる。これは有利には炭酸バリウムおよび炭酸ストロンチウムの製造に適している。この有利な実施態様に基づいてさらに詳しく説明する。その際に有利である特殊な結晶成長防止剤を使用する。酸自体または例えばアルカリ金属塩もまた使用可能である。
【００２１】
粒子は針状で生じる。粒子の直径の記載は針の長さに対するものである。
【００２２】
粒子の少なくとも９５％、有利には少なくとも９９％、特に１００％が１．０μｍ以下の直径を有し、３〜３０ｍ2／ｇ、有利には３〜２０ｍ2／ｇの範囲のＢＥＴ表面積を有する微粒子状の炭酸バリウムおよび３〜５０ｍ2／ｇの範囲のＢＥＴ表面積を有する炭酸ストロンチウムの本発明による有利な製造方法で考慮に入れることは、合計で３〜１２個の炭素原子ならびに少なくとも２個のＣＯＯＨ基または少なくとも２個のＯＨ基を有するカルボン酸のアンモニウム塩およびアルキルアンモニウム塩の群から選択された、結晶成長を防止する薬剤の使用下で、Ｂａ（ＯＨ）2ないしはＳｒ（ＯＨ）2  ０．１〜０．７５モル／ｌの濃度を有する水酸化バリウム溶液または水酸化ストロンチウム溶液に二酸化炭素を添加して反応混合物を形成させることであり、この場合、溶液１リットル当たり約２〜３０ｌの二酸化炭素ガスを使用し、反応混合物を撹拌反応器に送り、該反応器内で剪断力および摩擦力を反応混合物に加える。反応器内の剪断力および摩擦力により、二酸化炭素をできる限り微細に分散した形で水酸化バリウム溶液または水酸化ストロンチウム溶液に導入する。この場合二酸化炭素ガスのリットルの記載（有利には本方法では１０〜２０ｌ）は標準条件に対するものである。全ての粒子の１００％が１μｍ以下の直径を有する場合には、恐らく極わずかな、例えば粒子の０．１％よりも少ない、望ましくない量が、１μｍよりも大きい直径を有することを意味する。
【００２３】
結晶成長を防止する薬剤は少なくとも、粒子の少なくとも９９％が１μｍ以下の、例えば０．２〜１．０μｍの範囲の直径を有するようように、炭酸バリウムおよび炭酸ストロンチウムの結晶成長を制限するような量で使用する。該薬剤の量は、１００重量％として設定したＢａＣＯ3ないしはＳｒＣＯ3（乾燥物質）に対して、好ましくは少なくとも０．０１重量％、有利には少なくとも０．１重量％である。この量は例えば、１００重量％として設定した炭酸バリウムないしは炭酸ストロンチウムに対して、０．０１〜５重量％の範囲であってもよい。有利には結晶化に影響を与えるカルボン酸塩を、１００重量％として設定した炭酸バリウムないしは炭酸ストロンチウムに対して、０．２〜０．７重量％の量で使用する。カルボン酸塩を炭酸塩化の前、炭酸塩化の間または炭酸塩化の後で使用することができるので、カルボン酸塩の量の基準となる炭酸塩量の計算のために、使用される水酸化バリウムないしは水酸化ストロンチウムの１００％の反応率から出発することができる。
【００２４】
特に有利にはカルボン酸のアンモニウム塩を使用する。しかしまたカルボン酸のアルキルアンモニウム塩を使用してもよい。これは第１、第２、第３および第４アルキルアンモニウム塩であってもよい。例えば第１、第２および第３アンモニウム陽イオンは適切であり、この場合窒素原子は合計で１８個までの炭素原子を有するアルキル基により置換されている。例えばメチルアンモニウム塩、ジメチルアンモニウム塩、トリメチルアンモニウム塩、エチルアンモニウム塩、ジエチルアンモニウム塩、トリエチルアンモニウム塩、ｎ−プロピルアンモニウム塩、ジ−ｎ−プロピルアンモニウム塩およびトリ−ｎ−プロピルアンモニウム塩ならびに異なったアルキル基を置換基として有するアンモニウム陽イオンが使用可能である。
【００２５】
前記のように合計で３〜１２個、有利には３〜６個の炭素原子を有するカルボン酸の塩を使用し、この場合カルボキシル基の炭素原子も数に含めることとする。特に好適であるのは、リンゴ酸、アジピン酸、クエン酸、グルコン酸、グルカル酸、グルクロン酸、酒石酸およびマレイン酸のアンモニウム塩およびアルキルアンモニウム塩である。有利には、特にクエン酸およびマレイン酸のアンモニウム塩である。これらの有利な実施態様に基づいて本発明をさらに詳しく説明する。
【００２６】
クエン酸およびマレイン酸のアンモニウム塩、特に水溶液に溶解する際に６〜８のｐＨ値となるクエン酸およびマレイン酸のアンモニウム塩を有利には前記のように使用する。該アンモニウム塩は、カルボン酸溶液、例えばクエン酸溶液ないしはマレイン酸溶液にアンモニアまたはアンモニア水を添加し、ｐＨ値を６〜８の範囲にすることにより製造することができる。
【００２７】
有利にはクエン酸塩ないしはマレイン酸塩を水溶液の形で使用する。クエン酸塩ないしはマレイン酸塩の濃度は有利には少なくとも１０重量％である。該濃度は飽和濃度までであってもよい。
【００２８】
反応混合物が炭酸塩化の際に使用した装置を通過した直後に、カルボン酸塩を混合することは有利である。このことにより特に効果的に望ましくない大きな炭酸バリウムないしは炭酸ストロンチウムの結晶の形成が防止される。炭酸塩を直ちに分離する必要はない。
【００２９】
有利には１００〜１５０℃の範囲で実施する乾燥の前に、ホモジナイザーの通過後に分離した炭酸塩を水で１回以上洗浄してもよい。このことにより、アンモニウム塩（例えばアンモニウムないしはアルキルアンモニウムの炭酸塩）を洗浄する。
【００３０】
二酸化炭素を添加した水酸化バリウム溶液中での炭酸バリウムの沈殿は、有利には室温（例えば２５℃）〜１３０℃の範囲の温度で実施し、炭酸ストロンチウムの沈殿も同様である。
【００３１】
本発明のもう１つの対象は、本発明による方法により結晶成長を防止する薬剤を添加して得られ、かつ３〜３０ｍ2／ｇ、有利には３〜２０ｍ2／ｇの範囲のＢＥＴ表面積を有する微粒子状の炭酸バリウムであり、この場合、粒子の少なくとも９５％が１．０μｍ以下の直径を有する。同様に本発明の対象は、結晶成長を防止する薬剤を添加して製造され、同様の粒度分布を有し、３〜５０ｍ2／ｇの比表面積を有する微粒子状のＣａＣＯ3およびＳｒＣＯ3である。有利にはＣａＣＯ3粒子またはＢａＣＯ3粒子の少なくとも９９％が１．０μｍ以下の直径を有する。粒度測定は沈降はかり(Sedigraph)で行う。
【００３２】
本発明による炭酸カルシウム、炭酸バリウムないしは炭酸ストロンチウムは、これらの炭酸塩を工業的に使用するような全ての目的に極めて良好に使用することができる。
【００３３】
好適であるのは、固体反応で使用するための微粉化炭酸カルシウム、炭酸バリウムないしは炭酸ストロンチウムである。該炭酸塩を有利には例えば、多くの場合には別の固体成分と一緒に焼結または溶融することにより、二酸化炭素の放出下で反応させるような固体反応で使用することができる。例えばＢａＯないしはＳｒＯを含有する、電気的または磁気的応用のための酸化物セラミック部品を製造するために、例えばサーミスタおよびコンデンサの製造の際に、同様に酸化物セラミックの超伝導体を製造する際に、該炭酸塩を使用することができる。炭酸バリウムは例えばイットリウム−バリウム銅酸塩−超伝導体材料の製造に、炭酸ストロンチウムおよび炭酸カルシウムはビスマス含有酸化物セラミックの超伝導体の製造に適切である。酸化物セラミック製造の際に、例えばチタン酸バリウム、ニオブ酸バリウムまたはバリウムフェライトの製造の際に、微粉化炭酸塩の高い活性が観察される。同様のことがストロンチウムを含有し、微粉化炭酸ストロンチウムを有する酸化物セラミックの製造にも該当する。もちろん炭酸塩をその他の通常の目的に、例えばガラス製造または別のカルシウム化合物、バリウム化合物ないしはストロンチウム化合物の製造のために使用することもできる。
【００３４】
結晶成長を防止する薬剤を添加した場合に本方法が有する利点は、生じたカルシウムの懸濁液、ＳｒＣＯ3の懸濁液ないしはＢａＣＯ3の懸濁液を直ちに後処理する必要がなく、所望の場合には数日間にわたり放置しておくことができ、その際に結晶成長は観察されないことである。
【００３５】
以下の例は本発明をさらに詳しく説明するが、その範囲を制限するものではない。
【実施例】
【００３６】
例１：
微粉化炭酸バリウムの製造
炭素で還元した硫酸バリウムから得られた硫化バリウムを水で浸出した。生じた水酸化バリウム溶液は、Ｂａ（ＯＨ）2約０．３４モル／ｌの濃度を有していた。温度は約５０℃であった。該溶液を１時間当たり４００ｌならびに５０℃に予熱した二酸化炭素を１時間当たり６ｍ3の量でローター−ステーターの原理で運転するミキサーに導入した。該ミキサー中で、互いにかみ合う手段により加えられる剪断力および摩擦力を、沈殿する炭酸バリウムに加え、炭酸バリウムの極めて小さな粒子を形成させる。ホモジナイザーから出ていく該炭酸バリウムの懸濁液を後反応させずに脱イオン水で洗浄し、固体分離のために遠心分離し、かつ約１１０℃で乾燥した。結晶成長を防止する薬剤の添加は行わなかった。
【００３７】
得られた生成物をＢＥＴ表面積および粒度分布に関して調査した。平均的なＢＥＴ表面積は９．８ｍ2／ｇであり、粒度分布に関しては粒子の９０％が０．２〜０．７μｍの大きさの範囲であることが確認された。
【００３８】
例２：
１リットル当たり０．５モルの濃度の溶液で例１を繰り返した。結果は例１で得られた結果と同様であった。
【００３９】
例３：
例１を繰り返したが、ただしこの場合、溶液および二酸化炭素の接触前の温度は８０℃であった。得られた結果は例１で得られた結果と同様であった。
【００４０】
例４：
微粉化炭酸バリウムの製造；生成物中のクエン酸アンモニウムの濃度：１００重量％として設定したＢａＣＯ3に対して０．５重量％。
【００４１】
クエン酸アンモニウム溶液の製造：
クエン酸９３０ｇを脱イオン水２ｌに溶解し、かつ２５重量％のＮＨ3含有塩化アンモニウム溶液をｐＨ値が６．８になるまで添加した（このために塩化アンモニウム溶液約１ｌを使用した）。
Ｂａ（ＯＨ）2溶液の製造および炭酸塩化：
炭素で還元した硫酸バリウムから得られた硫化バリウムを水で浸出した。生じた水酸化バリウム溶液を、１ｌ当たりＢａ（ＯＨ）2約０．３４モルの濃度に調整した。温度は約５０℃であった。該溶液を１時間当たり４００ｌならびに５０℃に予熱した二酸化炭素を１時間当たり６ｍ3の量でホモジナイザーに導入した。該ホモジナイザー内で加えられる剪断力および摩擦力を沈殿する炭酸バリウムに加え、炭酸バリウムの極めて小さな粒子を形成させた。ホモジナイザーから出ていく該炭酸バリウム懸濁液にクエン酸アンモニウム溶液を添加した。該溶液の量は、１００重量％として設定したＢａＣＯ3に対して、完成した生成物がクエン酸塩０．５重量％を含有するように量った。次いでＢａＣＯ3の懸濁液およびクエン酸塩溶液の混合物を脱イオン水で洗浄し、脱水のために遠心分離し、かつ約１３０℃で乾燥させた。引き続き粉砕した。
【００４２】
得られた生成物をＢＥＴ表面積および粒度分布に関して調査した。平均的なＢＥＴ表面積は１１ｍ2／ｇであり、粒度分布に関しては粒子の９０％が０．４μｍ以下、１００％が０．７μｍ以下であることが確認された。
【００４３】
例５：
生成物中のクエン酸塩濃度：１００重量％として設定したＢａＣＯ3に対して２．０重量％。
【００４４】
生成物中のクエン酸塩濃度を２．０重量％に調整して例４を繰り返した。該生成物は例４で得られた生成物と同様であった。
【００４５】
例６：
生成物中のクエン酸塩濃度：０．２重量％
例４を繰り返したが、ただしこの場合１００重量％として設定したＢａＣＯ3に対して、完成した生成物中のクエン酸塩濃度を、クエン酸塩０．２重量％に調整した。得られた生成物は例４で得られた生成物と同様であった。
【００４６】
例７：
マレイン酸アンモニウムの使用下での微粉化ＢａＣＯ3の製造
マレイン酸塩溶液の製造：
３０重量％のマレイン酸含有水溶液に２５重量％のＮＨ3含有塩化アンモニウム溶液を添加し、ｐＨ値を６．８にした。
【００４７】
その他の方法は例４と同様に行った。得られた微粉化ＢａＣＯ3は例４の生成物と比較可能であったが、ただし１００重量％として設定したＢａＣＯ3に対して、マレイン酸バリウムを０．５重量％の量で含有していた。
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
アルカリ土類金属炭酸塩ＥａＣＯ3粒子の少なくとも９５％が１．０μｍ以下の直径を有し、かつＥａがＢａまたはＳｒを表す、微粒子状のアルカリ土類金属炭酸塩ＥａＣＯ3の製造方法において、結晶成長を防止する薬剤を添加しないで、
Ｅａ（ＯＨ）2  ０．１〜０．７５モル／ｌの濃度を有する溶液と、溶液１リットル当たり約２〜３０ｌのＣＯ2ガスを混合して反応混合物を形成し、
反応混合物を、ローター・ステーターの原理により互いにかみ合う手段の剪断力および摩擦力が高い相対速度で反応混合物に加えられる、連続的に運転する撹拌反応器に送り、かつ
反応器の通過後に反応混合物から生じたＥａＣＯ3粒子を分離し、乾燥する
ことを特徴とする、微粒子状のアルカリ土類金属炭酸塩ＥａＣＯ3の製造方法。
【請求項２】
ＢａＣＯ3を製造する、請求項１に記載の方法。
【請求項３】
分離したＳｒＣＯ3ないしはＢａＣＯ3を乾燥の前に水で１回以上洗浄する、請求項１に記載の方法。
【請求項４】
ＳｒＣＯ3ないしはＢａＣＯ3の沈殿を、ＣＯ2を添加した溶液中０℃〜１３０℃の範囲の温度で実施する、請求項１に記載の方法。
【請求項５】
反応混合物の撹拌反応器内での滞留時間が５秒までである、請求項１に記載の方法。
【請求項６】
請求項１から５までのいずれか１項に記載の方法により得られ、かつ結晶成長を防止する薬剤を含有せず、粒子の少なくとも９０％が０．１〜１．０μｍの範囲の直径を有し、３〜３０ｍ2／ｇの範囲のＢＥＴ表面積を有する微粒子状のＢａＣＯ3。
【請求項７】
請求項１から５までのいずれか１項に記載の方法により得られ、結晶成長を防止する薬剤を含有せず、粒子の少なくとも９０％が０．１〜１．０μｍの範囲の直径を有し、３〜５０ｍ2／ｇの範囲のＢＥＴ表面積を有する微粒子状のＳｒＣＯ3。
【請求項８】
電気的および磁気的応用のための酸化物含有セラミック材料の製造方法において、請求項６に記載の炭酸バリウムをＣＯ2の放出下に焼結または溶融することによりその他の固体成分と反応させることを特徴とする、酸化物含有セラミック材料の製造方法。
【請求項９】
電気的および磁気的応用のための酸化物含有セラミック材料の製造方法において、請求項７に記載の炭酸ストロンチウムをＣＯ2の放出下に焼結または溶融することによりその他の固体成分と反応させることを特徴とする、酸化物含有セラミック材料の製造方法。